(57)【要約】【課題】耐久性に優れた撥水撥油性素材及び撥水撥油性素材の製造方法を実現する。【解決手段】支持体１上に中間層３と最表層４を積層し、最表面に配される最表層４に隣接させて中間層３を設けた構成の撥水撥油性素材（反射フィルム１０）を実現する場合、中間層３にバインダーと平板状粒子を含有させ、最表層４にフッ素化アルキル基を有する化合物を含有させるとともに、中間層３に含まれている平板状粒子の少なくとも一部をバインダーから露出させ、その平板状粒子にフッ素化アルキル基を有する化合物の少なくとも一部を結合させるようにした。【選択図】図１
2013256000.tif 000002
【特許請求の範囲】
【請求項１】
支持体と、
前記支持体上の最表面に設けられた最表層と、
前記最表層に隣接して、前記最表層と前記支持体の間に設けられた中間層と、
を備えた撥水撥油性素材であって、
前記中間層はバインダーと平板状粒子を含有し、前記最表層はフッ素化アルキル基を有する化合物を含有しており、前記フッ素化アルキル基を有する化合物の少なくとも一部が前記平板状粒子に結合していることを特徴とする撥水撥油性素材。
【請求項２】
前記中間層における前記平板状粒子の少なくとも一部は、前記バインダーから露出していることを特徴とする請求項１に記載の撥水撥油性素材。
【請求項３】
前記平板状粒子は、層状ケイ酸塩化合物であることを特徴とする請求項１又は２に記載の撥水撥油性素材。
【請求項４】
前記平板状粒子は、粘土鉱物、カオリン鉱物、雲母鉱物の何れかであることを特徴とする請求項１〜３の何れか一項に記載の撥水撥油性素材。
【請求項５】
前記バインダーは、シリコン化合物を含むことを特徴とする請求項１〜４の何れか一項に記載の撥水撥油性素材。
【請求項６】
前記バインダーは、テトラアルコキシシラン及び／又はテトラアルコキシシランの加水分解物を含むことを特徴とする請求項１〜５の何れか一項に記載の撥水撥油性素材。
【請求項７】
前記中間層は、ポリマー酸を含有していることを特徴とする請求項１〜６の何れか一項に記載の撥水撥油性素材。
【請求項８】
前記ポリマー酸は、フッ素化ポリマーであることを特徴とする請求項７に記載の撥水撥油性素材。
【請求項９】
前記ポリマー酸は、下記の一般式（１）で表される化合物、または下記の一般式（２）で表される化合物であることを特徴とする請求項７又は８に記載の撥水撥油性素材。
【化１】
2013256000.tif 000009
（式中、ｃ≧０、ｄ≧０、および４≦（ｃ＋ｄ）≦１９９であり、Ｑ１及びＱ２はＦまたはＨであり、Ｒ１はＦであるか、非置換あるいは１つ以上のエーテル酸素原子によって置換されている１〜１０個の炭素原子を有するペルフルオロアルキル基であり、ｍ＝０又は１、ｎ＝０〜３、ｐ＝０又は１であり、ＸはＨまたはアルカリ金属である。）
【化２】
2013256000.tif 000010
（式中、Ｒはフッ素化アルキル基またはフッ素化アリール基であり、ａ，ｂ，ｃ，ｄおよびｅはそれぞれ独立に０又は１〜４の整数であり、ｎは少なくとも４である。）
【請求項１０】
前記中間層は、前記ポリマー酸を０．０１重量％以上５重量％以下含有していることを特徴とする請求項７〜９の何れか一項に記載の撥水撥油性素材。
【請求項１１】
前記支持体が、ガラス板又はガラスフィルムであることを特徴とする請求項１〜１０の何れか一項に記載の撥水撥油性素材。
【請求項１２】
前記支持体が、樹脂板又は樹脂フィルムであることを特徴とする請求項１〜１０の何れか一項に記載の撥水撥油性素材。
【請求項１３】
当該撥水撥油性素材は、前記支持体と前記中間層の間に、厚さ３０ｎｍ以上２００ｎｍ以下の反射層を有する太陽熱発電用フィルムミラーであることを特徴とする請求項１〜１２の何れか一項に記載の撥水撥油性素材。
【請求項１４】
当該撥水撥油性素材は、前記支持体と前記中間層の間に、厚さ０．１ｎｍ以上５０ｎｍ以下の反射層を有する遮熱フィルムであることを特徴とする請求項１〜１２の何れか一項に記載の撥水撥油性素材。
【請求項１５】
支持体と、前記支持体上の最表面に設けられた最表層と、前記最表層と前記支持体の間であって前記最表層に隣接して設けられた中間層と、を備える撥水撥油性素材の製造方法であって、
前記支持体の上面側に、バインダーと平板状粒子を含有している前記中間層を形成する工程と、
前記中間層上に、フッ素化アルキル基を有する化合物を含有している化合物層を設けた後に、前記フッ素化アルキル基を有する化合物の少なくとも一部が前記平板状粒子に結合するように焼成を施して、前記最表層を形成する工程と、
を有することを特徴とする撥水撥油性素材の製造方法。
【請求項１６】
前記最表層を形成する工程における焼成温度の上限が１００℃であることを特徴とする請求項１５に記載の撥水撥油性素材の製造方法。
【請求項１７】
前記最表層を形成する工程における前記化合物層は、前記中間層に溶液を塗布することによって設けることを特徴とする請求項１５又は１６に記載の撥水撥油性素材の製造方法。
【請求項１８】
前記最表層を形成する工程における前記化合物層は、前記中間層を溶液へ浸漬することによって設けることを特徴とする請求項１５又は１６に記載の撥水撥油性素材の製造方法。
【発明の詳細な説明】
【技術分野】
【０００１】
本発明は、撥水撥油性素材及び撥水撥油性素材の製造方法に関する。
【背景技術】
【０００２】
従来、ガラス板などの表面に撥水性や撥油性を付与して、防汚性を向上させる技術が知られている。
例えば、ガラス基材の表面を粒径の異なる微粒子で覆い、その微粒子の層を薄膜で被覆してなる撥水撥油防汚性ガラス板が知られている（例えば、特許文献１，２参照。）。
また、無機微粒子と樹脂が混合されてなる微細凹凸構造を有する撥水性構造体が知られている（例えば、特許文献３参照。）。
また、撥水性の微粒子が、被膜を形成する膜化合物の官能基と化学結合している撥水性透光部材が知られている（例えば、特許文献４参照。）。
【先行技術文献】
【特許文献】
【０００３】
【特許文献１】特開２００８−１５６１５５号公報
【特許文献２】特開２０１０−２２２１９９号公報
【特許文献３】特開２０１０−１３２８３９号公報
【特許文献４】特開２００９−８８３８８号公報
【発明の概要】
【発明が解決しようとする課題】
【０００４】
しかしながら、上記従来技術の場合、略球状の微粒子を用いて、基材の表面に微細な凹凸構造を形成するなどして、基材に撥水性や撥油性を付与しているが、摩擦などによって微粒子が脱落しやすく、撥水・撥油性が低下しやすいという問題があった。
【０００５】
本発明は、上記課題に鑑みなされたものであり、耐久性に優れた撥水撥油性素材及び撥水撥油性素材の製造方法を提供することを目的とする。
【課題を解決するための手段】
【０００６】
以上の課題を解決するため、請求項１に記載の発明は、
支持体と、
前記支持体上の最表面に設けられた最表層と、
前記最表層に隣接して、前記最表層と前記支持体の間に設けられた中間層と、
を備えた撥水撥油性素材であって、
前記中間層はバインダーと平板状粒子を含有し、前記最表層はフッ素化アルキル基を有する化合物を含有しており、前記フッ素化アルキル基を有する化合物の少なくとも一部が前記平板状粒子に結合していることを特徴とする。
【０００７】
請求項２に記載の発明は、請求項１に記載の撥水撥油性素材において、
前記中間層における前記平板状粒子の少なくとも一部は、前記バインダーから露出していることを特徴とする。
【０００８】
請求項３に記載の発明は、請求項１又は２に記載の撥水撥油性素材において、
前記平板状粒子は、層状ケイ酸塩化合物であることを特徴とする。
【０００９】
請求項４に記載の発明は、請求項１〜３の何れか一項に記載の撥水撥油性素材において、
前記平板状粒子は、粘土鉱物、カオリン鉱物、雲母鉱物の何れかであることを特徴とする。
【００１０】
請求項５に記載の発明は、請求項１〜４の何れか一項に記載の撥水撥油性素材において、
前記バインダーは、シリコン化合物を含むことを特徴とする。
【００１１】
請求項６に記載の発明は、請求項１〜５の何れか一項に記載の撥水撥油性素材において、
前記バインダーは、テトラアルコキシシラン及び／又はテトラアルコキシシランの加水分解物を含むことを特徴とする。
【００１２】
請求項７に記載の発明は、請求項１〜６の何れか一項に記載の撥水撥油性素材において、
前記中間層は、ポリマー酸を含有していることを特徴とする。
【００１３】
請求項８に記載の発明は、請求項７に記載の撥水撥油性素材において、
前記ポリマー酸は、フッ素化ポリマーであることを特徴とする。
【００１４】
請求項９に記載の発明は、請求項７又は８に記載の撥水撥油性素材において、
前記ポリマー酸は、下記の一般式（１）で表される化合物、または下記の一般式（２）で表される化合物であることを特徴とする。
【化１】
2013256000.tif 000003
（式中、ｃ≧０、ｄ≧０、および４≦（ｃ＋ｄ）≦１９９であり、Ｑ１及びＱ２はＦまたはＨであり、Ｒ１はＦであるか、非置換あるいは１つ以上のエーテル酸素原子によって置換されている１〜１０個の炭素原子を有するペルフルオロアルキル基であり、ｍ＝０又は１、ｎ＝０〜３、ｐ＝０又は１であり、ＸはＨまたはアルカリ金属である。）
【化２】
2013256000.tif 000004
（式中、Ｒはフッ素化アルキル基またはフッ素化アリール基であり、ａ，ｂ，ｃ，ｄおよびｅはそれぞれ独立に０又は１〜４の整数であり、ｎは少なくとも４である。）
【００１５】
請求項１０に記載の発明は、請求項７〜９の何れか一項に記載の撥水撥油性素材において、
前記中間層は、前記ポリマー酸を０．０１重量％以上５重量％以下含有していることを特徴とする。
【００１６】
請求項１１に記載の発明は、請求項１〜１０の何れか一項に記載の撥水撥油性素材において、
前記支持体が、ガラス板又はガラスフィルムであることを特徴とする。
【００１７】
請求項１２に記載の発明は、請求項１〜１０の何れか一項に記載の撥水撥油性素材において、
前記支持体が、樹脂板又は樹脂フィルムであることを特徴とする。
【００１８】
請求項１３に記載の発明は、請求項１〜１２の何れか一項に記載の撥水撥油性素材において、
当該撥水撥油性素材は、前記支持体と前記中間層の間に、厚さ３０ｎｍ以上２００ｎｍ以下の反射層を有する太陽熱発電用フィルムミラーであることを特徴とする。
【００１９】
請求項１４に記載の発明は、請求項１〜１２の何れか一項に記載の撥水撥油性素材において、
当該撥水撥油性素材は、前記支持体と前記中間層の間に、厚さ０．１ｎｍ以上５０ｎｍ以下の反射層を有する遮熱フィルムであることを特徴とする。
【００２０】
請求項１５に記載の発明は、
支持体と、前記支持体上の最表面に設けられた最表層と、前記最表層と前記支持体の間であって前記最表層に隣接して設けられた中間層と、を備える撥水撥油性素材の製造方法であって、
前記支持体の上面側に、バインダーと平板状粒子を含有している前記中間層を形成する工程と、
前記中間層上に、フッ素化アルキル基を有する化合物を含有している化合物層を設けた後に、前記フッ素化アルキル基を有する化合物の少なくとも一部が前記平板状粒子に結合するように焼成を施して、前記最表層を形成する工程と、
を有することを特徴とする。
【００２１】
請求項１６に記載の発明は、請求項１５に記載の撥水撥油性素材の製造方法において、
前記最表層を形成する工程における焼成温度の上限が１００℃であることを特徴とする。
【００２２】
請求項１７に記載の発明は、請求項１５又は１６に記載の撥水撥油性素材の製造方法において、
前記最表層を形成する工程における前記化合物層は、前記中間層に溶液を塗布することによって設けることを特徴とする。
【００２３】
請求項１８に記載の発明は、請求項１５又は１６に記載の撥水撥油性素材の製造方法において、
前記最表層を形成する工程における前記化合物層は、前記中間層を溶液へ浸漬することによって設けることを特徴とする。
【発明の効果】
【００２４】
本発明によれば、撥水・撥油性の耐久性能に優れた撥水撥油性素材及び撥水撥油性素材の製造方法を提供できる。
【図面の簡単な説明】
【００２５】
【図１】本発明の反射フィルムの構成の一例を示す説明図である。
【発明を実施するための形態】
【００２６】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００２７】
本発明者らが鋭意検討した結果、支持体上に中間層と最表層を積層し、最表面に配される最表層に隣接させて中間層を設けた構成の撥水撥油性素材を実現する場合、中間層にバインダーと平板状粒子を含有させ、最表層にフッ素化アルキル基を有する化合物を含有させるとともに、中間層に含まれている平板状粒子の少なくとも一部をバインダーから露出させ、その平板状粒子にフッ素化アルキル基を有する化合物の少なくとも一部を結合させるようにすることで、撥水・撥油性の耐久性能に優れた機能性フィルムである撥水撥油性素材が得られることを見出した。
中間層に含有されている平板状粒子はバインダーで覆われており、その立体形状特性によって中間層から脱落し難くなっている。また、その平板状粒子の少なくとも一部はバインダーから露出しており、最表層のフッ素化アルキル基を有する化合物の少なくとも一部が露出した平板状粒子に結合していることで、フッ素化アルキル基を有する化合物が最表層に留まり易くなっている。
このように中間層に平板状粒子を耐久性よく保持するとともに、その中間層にフッ素化アルキル基を有する化合物を表面コートして耐久性よく付着させることによって、撥水・撥油性の耐久性能に優れた撥水撥油性素材を実現することを可能にした。
【００２８】
（１）反射フィルムの構成概要
本発明に係る撥水撥油性素材の一例として、反射フィルムの概要を説明する。
反射フィルム１０は、図１に示すように、支持体１上に機能層である反射層（銀反射層）２を備えており、その反射層２を被覆する中間層３と最表層４を備えている。最表層４は、フィルム最表面に配されている保護層である。また、最表層４と中間層３は隣接している。
また、上記した各構成層の間や、構成層上に、更に別の構成層を設けてもよい。
例えば、支持体１と反射層２の間にアンカー層を設けてもよい。
例えば、反射層２の光入射側に隣接して腐食防止層を設けてもよい。
例えば、反射層２よりも光入射側に、紫外線吸収層を設けてもよい。
例えば、中間層３を反射層２の光入射側に配設するための接着層を設けてもよい。
反射フィルム１０全体の厚さは、フィルムのたわみ防止、正反射率、取り扱い性等の観点から７５〜２５０μｍが好ましく、より好ましくは９０〜２３０μｍ、更に好ましくは１００〜２２０μｍである。
【００２９】
以下、各層構成の詳細について記載する。
【００３０】
（２）支持体
支持体は、樹脂製の基材（樹脂板又は樹脂フィルム）でもよいし、ガラス製の基材（ガラス板又はガラスフィルム）でもよい。
反射フィルムとしては、支持体の厚さが１０〜３００μｍの範囲内であることが好ましい。好ましくは２０〜２００μｍ、更に好ましくは３０〜１００μｍである。
【００３１】
（２−１）樹脂基材
支持体となる樹脂基材としては、従来公知の種々の樹脂板や樹脂フィルムを用いることができる。例えば、セルロースエステル系フィルム、ポリエステル系フィルム、ポリカーボネート系フィルム、ポリアリレート系フィルム、ポリスルホン（ポリエーテルスルホンも含む）系フィルム、ポリエチレンテレフタレート、ポリエチレンナフタレート等のポリエステルフィルム、ポリエチレンフィルム、ポリプロピレンフィルム、セロファン、セルロースジアセテートフィルム、セルローストリアセテートフィルム、セルロースアセテートプロピオネートフィルム、セルロースアセテートブチレートフィルム、ポリ塩化ビニリデンフィルム、ポリビニルアルコールフィルム、エチレンビニルアルコールフィルム、シンジオタクティックポリスチレン系フィルム、ポリカーボネートフィルム、ノルボルネン系樹脂フィルム、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、アクリルフィルム等を挙げることができる。中でも、ポリカーボネート系フィルム、ポリエチレンテレフタレート等のポリエステル系フィルム、ノルボルネン系樹脂フィルム、及びセルロースエステル系フィルム、アクリルフィルムが好ましい。特にポリエチレンテレフタレート等のポリエステル系フィルム又はアクリルフィルムを用いることが好ましい。また樹脂フィルムは、溶融流延製膜で製造されたフィルムであっても、溶液流延製膜で製造されたフィルムであってもよい。
【００３２】
樹脂基材は、銀反射層よりも光入射側から遠い位置にあるため、樹脂基材に紫外線は到達しにくい。特に、樹脂基材よりも光入射側にある層に紫外線吸収剤を含有させたり、紫外線吸収層を設けたりすることで、紫外線が樹脂基材により到達しにくくなる。その場合には、紫外線によって劣化しやすい樹脂であっても樹脂基材に用いることが可能となる。そのような観点から、樹脂基材として、ポリエチレンテレフタレート等のポリエステルフィルムを用いることが可能となる。
樹脂基材の厚さは、樹脂の種類及び目的等に応じて適切な厚さにすることが好ましい。例えば、一般的には、１０〜３００μｍの範囲内である。好ましくは２０〜２００μｍであり、より好ましくは３０〜１００μｍである。
【００３３】
（３）反射層
反射層は、太陽光を反射する機能を有する金属等からなる層である。
反射層の表面反射率は好ましくは８０％以上、さらに好ましくは９０％以上である。この反射層は、Ａｌ、Ａｇ、Ｃｒ、Ｃｕ、Ｎｉ、Ｔｉ、Ｍｇ、Ｒｈ、Ｐｔ及びＡｕからなる元素群の中から選ばれるいずれかの元素を含む材料により形成されることが好ましい。中でも、反射率の観点からＡｌまたはＡｇを主成分としていることが好ましく、このような金属の薄膜を二層以上形成するようにしてもよい。
本発明においては反射層として、銀を主成分とする銀反射層を好ましく用いている。
反射層（銀反射層）の厚さは、反射率等の観点から、１０〜２００ｎｍが好ましく、より好ましくは３０〜１５０ｎｍである。
【００３４】
この反射層の形成法としては、湿式法及び乾式法のどちらも使用することができる。湿式法とは、めっき法の総称であり、溶液から金属を析出させ膜を形成する方法である。具体例をあげるとすれば、銀鏡反応などがある。一方、乾式法とは、真空製膜法の総称であり、具体的に例示するとすれば、抵抗加熱式真空蒸着法、電子ビーム加熱式真空蒸着法、イオンプレーティング法、イオンビームアシスト真空蒸着法、スパッタ法などがある。とりわけ、本発明には連続的に製膜するロールツーロール方式が可能な蒸着法が好ましく用いられる。例えば、太陽熱発電用フィルムミラーの製造方法において、銀反射層を銀蒸着によって形成する手法が好ましく用いられる。
【００３５】
なお、上記したように反射層の厚さを、例えば３０ｎｍ以上２００ｎｍ以下とすれば、その反射層を有する反射フィルムを太陽熱発電用フィルムミラーとして使用することが可能になる。
また、反射層の厚さを、例えば０．１ｎｍ以上５０ｎｍ以下とすれば、その反射層を有する反射フィルムを遮熱フィルムとして使用することが可能になる。
【００３６】
（４）中間層
中間層は、バインダーと平板状粒子を含有している層であり、最表層と支持体の間に設けられている。特に、中間層における平板状粒子の少なくとも一部は、バインダーから露出した状態で中間層に保持されている。
また、中間層は、ポリマー酸を含有している。
この中間層の厚みは、３０〜４０ｎｍの範囲にあることが好ましい。
【００３７】
（４−１）バインダー
中間層のバインダーは、シリコン化合物を含んでおり、特に、テトラアルコキシシラン及び／又はテトラアルコキシシランの加水分解物を含んでいることが好ましい。
【００３８】
中間層のバインダーに含まれるその他の添加素材として、ケイ酸塩水溶液も使用することができる。ケイ酸Ｎａ、ケイ酸Ｋ、ケイ酸Ｌｉといったアルカリ金属ケイ酸塩が好ましく、そのＳｉＯ２／Ｍ２Ｏ比率はケイ酸塩を添加した際の塗布液全体のｐＨが１３を超えない範囲となるように選択することが無機粒子の溶解を防止する上で好ましい。
【００３９】
また、金属アルコキシドを用いた、いわゆるゾル−ゲル法による無機ポリマーもしくは有機−無機ハイブリッドポリマーも使用することができる。ゾル−ゲル法による無機ポリマーもしくは有機−無機ハイブリッドポリマーの形成については、例えば「ゾル−ゲル法の応用」（作花済夫著／アグネ承風社発行）に記載された方法、又は本書に引用されている文献に記載されている公知の方法を使用することができる。
【００４０】
また、中間層には水溶性樹脂もしくは水分散性樹脂を含有してもよい。このような樹脂としては、多糖類、ポリエチレンオキサイド、ポリプロピレンオキサイド、ポリビニルアルコール、ポリエチレングリコール（ＰＥＧ）、ポリビニルエーテル、スチレン−ブタジエン共重合体、メチルメタクリレート−ブタジエン共重合体の共役ジエン系重合体ラテックス、アクリル系重合体ラテックス、ビニル系重合体ラテックス、ポリアクリルアミド、ポリビニルピロリドン等の樹脂が挙げられる。
多糖類としては、デンプン類、セルロース類、ポリウロン酸、プルランなどが使用可能であるが、特にメチルセルロース塩、カルボキシメチルセルロース塩、ヒドロキシエチルセルロース塩等のセルロース誘導体が好ましく、カルボキシメチルセルロースのナトリウム塩やアンモニウム塩がより好ましい。
【００４１】
また、中間層を設層するための塗布液には、塗布性改善等の目的で水溶性の界面活性剤を含有させることができる。Ｓｉ系、Ｆ系、アセチレングリコール系等の界面活性剤を使用することができるが、特にＳｉ元素を含む界面活性剤を使用することが好ましい。該界面活性剤の含有量は中間層全体（塗布液としては固形分）の０．０１〜３質量％が好ましく、０．０３〜１質量％が更に好ましい。
【００４２】
また、本発明に係る中間層はリン酸塩を含むことができる。中間層の塗布液としては、アルカリ性であることが好ましいため、リン酸塩としてはリン酸三ナトリウムやリン酸水素二ナトリウムとして添加することが好ましい。リン酸塩を添加することで、印刷時の網の目開きを改善する効果が得られる。リン酸塩の添加量としては、水和物を除いた有効量として、０．１〜５質量％が好ましく、０．５〜２質量％が更に好ましい。
【００４３】
（４−２）平板状粒子
中間層の平板状粒子は、層状ケイ酸塩化合物であり、例えば、粘土鉱物、カオリン鉱物、雲母鉱物の何れかであることが好ましい。例えば、カオリナイト、ハロイサイト、タルク、スメクタイト（モンモリロナイト、バイデライト、ヘクトライト、サボナイト等）、バーミキュライト、マイカ（雲母）、クロライトといった粘土鉱物及び、ハイドロタルサイト、層状ポリケイ酸塩（カネマイト、マカタイト、アイアライト、マガディアイト、ケニヤアイト等）等が挙げられる。中でも、単位層（ユニットレイヤー）の電荷密度が高いほど極性が高く、好ましい。
好ましい電荷密度としては０．２５以上、更に好ましくは０．６以上である。このような電荷密度を有する層状鉱物としては、スメクタイト（電荷密度０．２５〜０．６；陰電荷）、バーミキュライト（電荷密度０．６〜０．９；陰電荷）等が挙げられる。特に、合成フッ素雲母は粒子径等安定した品質のものを入手することができ好ましい。又、合成フッ素雲母の中でも、膨潤性であるものが好ましく、自由膨潤であるものが更に好ましい。
又、上記の層状鉱物のインターカレーション化合物（ピラードクリスタル等）や、イオン交換処理を施したもの、表面処理（シランカップリング処理、有機バインダーとの複合化処理等）を施したものも使用することができる。
【００４４】
なお、ここでいう「平板状」とは、アスペクト比が２０〜１０００を示す、ナノ粒子のことを指す。
平板状層状鉱物粒子のサイズとしては、層中に含有されている状態で（膨潤工程、分散剥離工程を経た場合も含めて）、平均粒子径（粒子の最大長）が５．０μｍ以下であり、又平均アスペクト比（粒子の最大長／粒子の厚さ）が２０以上の薄層状であることが好ましく、平均粒子径が２．０μｍ以下であり、平均アスペクト比が５０以上であることが更に好ましく、平均粒子径が１．０μｍ以下であり、平均アスペクト比が５０以上であることが更に好ましい。粒子サイズが上記範囲にある場合、薄層状粒子の特徴である平面方向の連続性及び柔軟性が塗膜に付与され、クラックが入りにくく乾燥状態で強靭な塗膜とすることができる。
【００４５】
このような平板状の微粒子である平板状粒子を中間層に含有させることで、中間層に微細な凹凸を形成し、その凹凸に応じた撥水・撥油性を中間層に付与するようになっている。
従来技術において、略球状の微粒子を用いて基材の表面に微細な凹凸を形成することで、基材に撥水性や撥油性を付与する試みがあったが、バインダーによって固着された微粒子が略球形状である場合、摩擦などによって微粒子が脱落しやすく、特に球状微粒子が凝集した場合には、特に脱落しやすくなり、撥水・撥油性が低下してしまうという問題があった。
それに対し、平板状の微粒子は、その立体形状特性によって周囲を覆うバインダーから抜け出にくく、摩擦などによって脱落しにくい。
そこで、本発明では平板状の微粒子を用いることによって、バインダーとの密着性を向上させて耐擦性を向上し、長期に亘って高い撥水・撥油性が維持される中間層を設けることを可能にした。
【００４６】
（４−３）ポリマー酸
中間層は、ポリマー酸を含有していることが好ましく、その含有量は０．０１重量％以上５重量％以下であることが好ましい。ポリマー酸は、数ｎｍから数十ｎｍサイズの粒子構造を有しており、このようなポリマー酸を含有している中間層には微細な凹凸が形成されることとなって、その微細な凹凸に応じた撥水・撥油性が中間層に付与される。
また、中間層に含まれているポリマー酸は、フッ素化ポリマーであることが好ましい。中間層にフッ素化ポリマーが含まれている場合、中間層のＵＶ耐性が向上するメリットがある。
【００４７】
特に、ポリマー酸は、下記の一般式（１）で表される化合物、または下記の一般式（２）で表される化合物であることが好ましい。
【００４８】
【化３】
2013256000.tif 000005
式中、ｃ≧０、ｄ≧０、および４≦（ｃ＋ｄ）≦１９９であり、Ｑ１及びＱ２はＦまたはＨであり、Ｒ１はＦであるか、非置換あるいは１つ以上のエーテル酸素原子によって置換されている１〜１０個の炭素原子を有するペルフルオロアルキル基であり、ｍ＝０又は１、ｎ＝０〜３、ｐ＝０又は１であり、ＸはＨまたはアルカリ金属である。
【００４９】
【化４】
2013256000.tif 000006
式中、Ｒはフッ素化アルキル基またはフッ素化アリール基であり、ａ，ｂ，ｃ，ｄおよびｅはそれぞれ独立に０又は１〜４の整数であり、ｎは少なくとも４である。
【００５０】
上記化合物は炭素−フッ素からなる疎水性テフロン（登録商標）骨格とスルホン酸基を持つパーフルオロ側鎖から構成されるパーフルオロカーボン材料で、テトラフルオロエチレンとパールルオロ（２−フルオロスルフォニルエトキシ）プロピルビニルエーテルの共重合体であり、イーアイデュポン社（E. I. du Pont社）よりナフィオン（登録商標）として入手可能である。
【００５１】
（５）最表層
最表層は、フッ素化アルキル基を有する化合物を含有しており、そのフッ素化アルキル基を有する化合物の少なくとも一部は、中間層から露出している平板状粒子に結合している。
具体的に、最表層はフッ素化アルキル基を有する化合物の単分子膜であり、その厚みは約０．１ｎｍ程度である。
このフッ素化アルキル基を有する化合物の単分子膜である最表層は、撥水・撥油性を有している。
そして、表面に形成された微細な凹凸によって撥水・撥油性が付与されている中間層に、フッ素化アルキル基を有する化合物の単分子膜である最表層を設けることによって、反射フィルム表面の撥水・撥油性がより一層向上するようになっている。
【００５２】
（６）反射フィルムの製造方法
まず、支持体１の上面に反射層２を形成する。なお、支持体の上面にアンカー層を形成し、そのアンカー層上に反射層２を形成してもよい。
次いで、反射層２の上面に中間層３を形成する。なお、中間層３の上面に接着層を形成し、その接着層上に中間層３を形成してもよい。この中間層３は、バインダー中に平板状粒子を分散させた液体を、例えば、ロールコート、グラビアコート、ナイフコート、ディップコート、スプレーコート、スピンコート、バーコート等の公知の塗布方式によって塗工して形成する。
次いで、中間層３上に、フッ素化アルキル基を有する化合物を含有している化合物層を設ける。この化合物層は、中間層３に、フッ素化アルキル基を有する化合物を含む溶液を塗布することによって設けてもよく、また、中間層３を、フッ素化アルキル基を有する化合物を含む溶液へ浸漬することによって設けてもよい。
次いで、支持体１上の中間層３および化合物層を加熱することで、フッ素化アルキル基を有する化合物の少なくとも一部が中間層３の平板状粒子に結合するように焼成を施して、最表層４を形成する。なお、焼成温度の上限は１００℃であることが好ましい。
【実施例】
【００５３】
以下、本発明について実施例および比較例を用いて具体的に説明する。但し、本発明はこれらに限定されるものではない。以下の実施例や比較例において「部」あるいは「％」の表示を用いるが、特に断りがない限り「質量部」あるいは「質量％」を表す。
【００５４】
［機能性フィルム（保護フィルム）の作成方法］
［実施例１］
支持体１として、５０マイクロメートル厚のポリエステルフィルム（東洋紡績株式会社製、商品名Ａ４３００）を用いた。
下記中間層塗工液Ｎｏ．１を、ホモジナイザを用いて十分に混合分散して調整し、ワイヤーバー方式にてポリエステルフィルム上に塗布乾燥し、膜厚０．１マイクロメートルの中間層３を形成した。
さらに、TSL-8257（GE東芝シリコーン社製）を１質量％に希釈したMEK溶液を、ワイヤーバー方式にて、中間層３上に塗布乾燥し、８０℃で３０分間加熱硬化して最表層４を形成して、保護フィルムＮｏ．１を作製した。
この保護フィルムＮｏ．１の平均表面粗さはＲａ＝８．４ｎｍ。水接触角は１５５°、油接触角は９３°であった。
・中間層塗工液Ｎｏ．１
モンモリロナイトナノクレイ  ＰＧＮ
（Nanocor社製：アスペクト比３００〜５００）
１．２０重量％
コルコートＰＸ
（コルコート社製  固形分２ｗｔ％  IPA、1-ブタノール混合溶液）
５７．６０質量％
ナフィオン DE 2021
（E. I. du Pont社製：２０ｗｔ％  水、1-プロパノール混合溶液）
０．０６質量％
ＩＰＡ                                                          ２０．００質量％
ＭＥＫ                                                          ２６．５４質量％
【００５５】
［実施例２］
支持体１として、５０マイクロメートル厚のポリエステルフィルム（東洋紡績株式会社製、商品名Ａ４３００）を用いた。
下記中間層塗工液Ｎｏ．２を、ホモジナイザを用いて十分に混合分散して調整し、ワイヤーバー方式にてポリエステルフィルム上に塗布乾燥、膜厚２マイクロメートルの中間層３を形成した。
さらに、TSL-8257（GE東芝シリコーン社製）を１質量％に希釈したMEK溶液を、ワイヤーバー方式にて、中間層３上に塗布乾燥し、８０℃で３０分間加熱硬化して最表層４を形成して、保護フィルムＮｏ．２を作製した。
この保護フィルムＮｏ．２の平均表面粗さはＲａ＝６．３ｎｍ。水接触角は１４０°、油接触角は８５°であった。
・中間層塗工液Ｎｏ．２
モンモリロナイトナノクレイ  ＰＧＮ
（Nanocor社製：アスペクト比３００〜５００）
５．００重量％
Dynasylan40
（エボニック社製  固形分４０ｗｔ％）
１０．８８質量％
ナフィオン DE 2021
（E. I. du Pont社製：２０ｗｔ％  水、1-プロパノール混合溶液）
０．２５質量％
ＩＰＡ                                                          ６０．００質量％
ＭＥＫ                                                          ２３．８８質量％
【００５６】
［実施例３］
支持体１として、厚さ５０マイクロメートルの薄板ガラス（日本電気硝子株式会社製）を用いた。
前記中間層塗工液Ｎｏ．１を、ホモジナイザを用いて十分に混合分散して調整し、ワイヤーバー方式にてフロートガラス上に塗布乾燥し、膜厚０．１マイクロメートルの中間層３を形成した。
さらに、TSL-8257（GE東芝シリコーン社製）を１質量％に希釈したMEK溶液を、ワイヤーバー方式にて、中間層３上に塗布乾燥し、８０℃で３０分間加熱硬化して最表層４を形成して、保護フィルムＮｏ．３を作製した。
この保護フィルムＮｏ．３の平均表面粗さはＲａ＝９．３ｎｍ。水接触角は１５２°、油接触角は９１°であった。
【００５７】
［比較例１］
支持体１として、５０マイクロメートル厚のポリエステルフィルム（東洋紡績株式会社製、商品名Ａ４３００）を用いた。
そのポリエステルフィルム上にTSL-8257（GE東芝シリコーン社製）を１質量％に希釈したMEK溶液を、ワイヤーバー方式にて塗布乾燥し、８０℃で３０分間加熱硬化して保護フィルムＮｏ．４を作製した。
この保護フィルムＮｏ．４の平均表面粗さはＲａ＝１．２ｎｍ。水接触角は１３０°、油接触角は８０°であった。
【００５８】
［比較例２］
実施例１に対して、下記中間層塗工液Ｎｏ．３を使用した他は、実施例１と同様にして保護フィルムＮｏ．５を作製した。
この保護フィルムＮｏ．５の平均表面粗さはＲａ＝７．３ｎｍ。水接触角は１４０°、油接触角は８５°であった。
・中間層塗工液Ｎｏ．３
モンモリロナイトナノクレイ  ＰＧＮ
（Nanocor社製：アスペクト比３００〜５００）
２．００重量％
Dynasylan40
（エボニック社製  固形分４０ｗｔ％）
４．３５質量％
メガファック  Ｆ４７７（ＤＩＣ社製）
０．０２質量％
ＩＰＡ                                                          ６０．００質量％
ＭＥＫ                                                          ３３．６３質量％
【００５９】
［比較例３］
実施例１に対して、下記中間層塗工液Ｎｏ．４を使用した他は、実施例１と同様にして保護フィルムＮｏ．４を作製した。
この保護フィルムＮｏ．４の平均表面粗さはＲａ＝２．２ｎｍ。水接触角は１２０°、油接触角７５°であった。
・中間層塗工液Ｎｏ．４
コルコートＰＸ
（コルコート社製  固形分２ｗｔ％  IPA、1-ブタノール混合溶液）
５７．６質量%
ナフィオン DE 2021
（E. I. du Pont社製：２０ｗｔ％  水、1-プロパノール混合溶液）
０．０６質量％
ＩＰＡ                                                          ２０．００質量％
ＭＥＫ                                                          ２６．５４質量％
【００６０】
［保護フィルムの評価］
上記のように作製した保護フィルムについて、下記の方法に従って、表面粗さ（Ｒａ）、水接触角と油接触角に関する評価を行った。
【００６１】
〈表面形状パラメータ（表面粗さ（Ｒａ））の測定方法〉
試料表面に白金ロジウムを１．５ｎｍの厚さで蒸着した後、ＷＹＫＯ社製の非接触三次元粗さ測定装置：ＲＳＴｐｌｕｓを用いて、４０倍の条件（１１１．２μｍ×１４９．７μｍの測定範囲、測定点は２３６×３６８、解像度は約０．５μｍ）で測定し、傾き補正およびＭｅｄｉａｎＳｍｏｏｔｈｉｎｇのフィルターをかけて測定データを処理してノイズを取り除いた後、Ｒａ値を求めた。測定は測定箇所を変えて５回行ない、その平均を求めた。
【００６２】
〈水接触角の測定方法〉
水接触角とは固体表面上に、液滴を乗せ、その雰囲気下で平衡になっているとき、下式により求めることができる値である。下式を「ヤングの式」と言い、液体表面と固体表面のなす角度を「接触角」と定義している。
水接触角は、広く市販されている装置により測定することができ、例えば、DropMaster500（界面化学社製）により測定することができる。本発明では１．５マイクロリットルの水滴で評価した。
γＳ＝γＬcosθ＋γＳＬ
（上記式において、γＳは固体の表面張力、γＬは液体の表面張力、γＳＬは固体／液体の界面張力、θは接触角を示す。）
【００６３】
〈油接触角の測定方法〉
油接触角は、上記水接触角と同様に固体表面上に液滴を乗せて測定した。本発明においては、ヘキサデカンの液滴で評価した。
【００６４】
〈耐久性評価〉
ＨＥＩＤＯＮ  往復摩耗試験機ＴＹＰＥ３０に塗工面を上に向けてサンプルをセットし、ベンコットンにて５００回往復させた。（荷重６００ｇ／ｃｍ２、速度３００ｍｍ／分）表面を摩耗した後のサンプルについて、水接触角、油接触角を測定した。摩耗前の接触角からの低下幅が小さいものほど優れている。
【００６５】
これら保護フィルム（実施例１〜３、比較例１〜３）の評価結果を、表１に示す。
【００６６】
【表１】
2013256000.tif 000007
【００６７】
表１に示した結果から明らかなように、実施例１〜３の保護フィルムは、耐久性に優れた撥水撥油性を有している。
つまり、本発明に係る保護フィルムは、耐久性に優れた撥水撥油性素材であるといえる。
【００６８】
［反射フィルムの作成方法］
［実施例４］
支持体１として、５０マイクロメートル厚のポリエステルフィルム（東洋紡績株式会社製、商品名Ａ４３００）を用いた。
このポリエステルフィルムの片面に、ポリエステル系樹脂（ポリエスター  ＳＰ−１８１、日本合成化学社製）とＴＤＩ（トリレンジイソシアネート）系イソシアネート（２，４−トリレンジイソシアネート）を樹脂固形分比率で１０：２に混合し、溶媒としてメチルエチルケトンを加え、更に腐食防止剤としてグリコールジメルカプトアセテート（和光純薬製）１０質量％となるよう調製した量を混合し、グラビアコート法によりコーティングして、厚さ１００ｎｍのアンカー層（腐食防止層）を形成した。
続いて、アンカー層上に、真空蒸着法によって銀膜を８０ｎｍになるように製膜し、反射層２を形成した。
次に、ダイヤナール  ＢＲ−６０５（三菱レイヨン社製）とＴＤＩ（トリレンジイソシアネート）系イソシアネート（２，４−トリレンジイソシアネート）を樹脂固形分比率で１００：１に混合し、溶媒としてメチルエチルケトンを加え、Ｔｉｎｕｖｉｎ１５７７（BASF社製）を５質量％、Ｔｉｎｕｖｉｎ２３４（チバ・ジャパン社製）を５質量％となるよう調整した量を混合し、湿式塗布方式にて塗布乾燥し、乾燥膜厚１０マイクロメートルの接着層を形成した。
次に、前記中間層塗工液Ｎｏ．１を、ホモジナイザを用いて十分に混合分散して調整し、ワイヤーバー方式にて接着層上に塗布乾燥し、膜厚０．１マイクロメートルの中間層３を形成した。
さらに、TSL-8257（GE東芝シリコーン社製）を１質量％に希釈したMEK溶液を、ワイヤーバー方式にて、中間層３上に塗布乾燥し、８０℃で３０分間加熱硬化して最表層４を形成して、フィルムミラーＮｏ．１を作製した。
このフィルムミラーＮｏ．１の平均表面粗さはＲａ＝２３．５ｎｍ。水接触角は１５５°、油接触角は９３°であった。
【００６９】
［比較例４］
支持体１として、５０マイクロメートル厚のポリエステルフィルム（東洋紡績株式会社製、商品名Ａ４３００）を用いた。このポリエステルフィルムの片面に、ポリエステル系樹脂（ポリエスター  ＳＰ−１８１、日本合成化学社製）とＴＤＩ（トリレンジイソシアネート）系イソシアネート（２，４−トリレンジイソシアネート）を樹脂固形分比率で１０：２に混合し、溶媒としてメチルエチルケトンを加え、更に腐食防止剤としてグリコールジメルカプトアセテート（和光純薬製）１０質量％となるよう調製した量を混合し、グラビアコート法によりコーティングして、厚さ１００ｎｍのアンカー層（腐食防止層）を形成した。
続いて、アンカー層上に、真空蒸着法によって銀膜を８０ｎｍになるように製膜し、反射層２を形成した。
次に、ダイヤナール  ＢＲ−６０５（三菱レイヨン社製）とＴＤＩ（トリレンジイソシアネート）系イソシアネート（２，４−トリレンジイソシアネート）を樹脂固形分比率で１００：１に混合し、溶媒としてメチルエチルケトンを加え、Ｔｉｎｕｖｉｎ１５７７（BASF社製）を５質量％、Ｔｉｎｕｖｉｎ２３４（チバ・ジャパン社製）を５質量％となるよう調整した量を混合し、湿式塗布方式にて塗布乾燥し、乾燥膜厚１０マイクロメートルの接着層を形成した。
次に、下記中間層塗工液Ｎｏ．５を、ホモジナイザを用いて十分に混合分散して調整し、ワイヤーバー方式にて接着層上に乾燥膜厚０．１マイクロメートルの中間層３を形成して、フィルムミラーＮｏ．２を作製した。
このフィルムミラーＮｏ．２の平均表面粗さはＲａ＝１０．４ｎｍ。水接触角は３５°、油接触角１５°であった。
・中間層塗工液Ｎｏ．５
コルコートＰＸ
（コルコート社製  固形分２ｗｔ％  IPA、1-ブタノール混合溶液）
５７．６０質量％
ＩＰＡ                                                          ２０．００質量％
ＭＥＫ                                                          ２６．５４質量％
【００７０】
［比較例５］
中間層塗工液に下記中間層塗工液Ｎｏ．６を使用した他は、実施例４と同様にしてフィルムミラーＮｏ．３を作製した。
このフィルムミラーＮｏ．３の平均表面粗さはＲａ＝１２．６ｎｍ。水接触角は１２７°、油接触角７０°であった。
・中間層塗工液Ｎｏ．６
コルコートＰＸ
（コルコート社製  固形分２ｗｔ％  IPA、1-ブタノール混合溶液）
９９．００質量％
メガファック  Ｆ４７７（ＤＩＣ社製）                              ０．０２質量％
ＭＥＫ                                                            ０．９８質量％
［フィルムミラー（反射フィルム）の評価］
作製したフィルムミラーについて、下記の方法に従って、耐久性に関する評価を行った。
【００７１】
〈耐久性の評価・クリーニング性の耐久性〉
ＨＥＩＤＯＮ  往復摩耗試験機ＴＹＰＥ３０に塗工面を上に向けてサンプルをセットし、ベンコットンにて５００回往復させた。（荷重６００ｇ／ｃｍ２、速度３００ｍｍ／分）表面を摩耗した後のサンプルについて、ＪＩＳ  Ｚ  ８９０１に規定されたＪＩＳ試験用粉体３種を１質量％純水に分散し、６０°に傾けたサンプルの上方６０ｃｍより市販の霧吹き器で粉体含有水を１０ｍｌ吹きかけ、ドライヤーにて表面を乾燥した。その後、純水を入れた別の霧吹き器で１０ｍｌ分の水を吹きかけ、ドライヤーにて表面を乾燥したサンプルを光沢計ＧＭ−２６８（コニカミノルタ製）を用いて８５°の反射率を測定した。反射率が高いものほど付着した砂のクリーニング性の耐久性が優れている。
なお、表面粗さ（Ｒａ）、水接触角と油接触角については、上記保護フィルムの評価と同様に行った。
【００７２】
これらフィルムミラー（実施例４、比較例４〜５）の評価結果を、表２に示す。
【００７３】
【表２】
2013256000.tif 000008
【００７４】
表２に示した結果から明らかなように、実施例４のフィルムミラーは、耐久性に優れた撥水撥油性を有し、表面に付着した砂のクリーニング性の耐久性が優れている。
つまり、本発明に係るフィルムミラー（反射フィルム）は、耐久性に優れた撥水撥油性素材であるといえる。
【００７５】
なお、本発明の適用は上述した実施形態に限定されることなく、本発明の趣旨を逸脱しない範囲で適宜変更可能である。
【符号の説明】
【００７６】
１      支持体
２      反射層
３      中間層
４      最表層
１０    反射フィルム（撥水撥油性素材）
【図１】
2013256000.tif 000011